「 0 . 01 Mol / l 의 Zn ( NO 3 ) 2 8 . 5 g 」 에 대신 하 여 「 0 . 01 Mol / l 의 Ti ( SO 4 ) 2 8 . 5 g 」 을 사용 하 고 , 또한 「 헥산 산 0 . 5 g 」 을 「 데칸 산 1 g 」 으로 대신 한 것 이외 는 실시 예 1 과 동일 하 게 유기 수식 미립자 의 합성 을 실시 했 다 . 얻 어 진 유기 수식 미립자 를 사용 하 여 렌즈 모노머 혼합액 을 조제 할 때 에 , 크 실릴 렌디 이 소시아 네이트 와 4 , 8 - 디 메르 캅 토메 틸 - 1 , 11 - 메르 캅 토 - 3 , 6 , 9 - 트리 티 아운 데칸 과 의 합계 량 100 중량 부 에 대하 여 유기 수식 미립자 를 표 3 에 기재 된 양비 로 되 도록 첨가 한 것 이외 는 , 실시 예 14 와 동일 한 조작 을 실시 했 다 . 성능 시험 의 결과 를 표 3 에 나타낸다 .